(57)【要約】【課題】  洗浄後の腐食が少なく、また、洗浄効果を十分に発揮できると共に、洗浄後のリンス工程を不要にしたアルミニウム及びアルミニウム合金用アルカリ性洗浄水の生成方法とその生成装置を提供する。【解決手段】  原水に対してアルカリ性電解質と、アルカリ性電解質である水ガラスの双方を添加して被電解液とする。この被電解液を電解槽１に供給して電気分解を行うことにより、電解槽１の陰極室１Ｂ側にアルミニウム及びアルミニウム合金用のアルカリ性洗浄水を生成する。【選択図】    図１
2010082493.tif 000002
【特許請求の範囲】
【請求項１】
原水に対してアルカリ性電解質と、アルカリ性電解質である水ガラスの双方を添加して被電解液と成し、この被電解液を電解槽に供給して電気分解を行うことにより、電解槽の陰極室側にて生成することを特徴とするアルミニウム及びアルミニウム合金用アルカリ性洗浄水の生成方法。
【請求項２】
原水に対してアルカリ性電解質を添加した被電解液を電解槽の陽極室と陰極室の双方に向けて供給する一方、当該陰極室に供給される被電解液には、更にアルカリ性電解質である水ガラスを添加して電気分解を行うことにより、電解槽の陰極室側にて生成することを特徴とするアルミニウム及びアルミニウム合金用アルカリ性洗浄水の生成方法。
【請求項３】
前記原水に対して添加するアルカリ性電解質と水ガラスの質量混合比が、０．３以上であることを特徴とする請求項１又は２に記載のアルミニウム及びアルミニウム合金用アルカリ性洗浄水の生成方法。
【請求項４】
前記被電解液中に占める前記水ガラスの質量の比率が、０．０２〜０．２質量％であることを特徴とする請求項１、２又は３に記載のアルミニウム及びアルミニウム合金用アルカリ性洗浄水の生成方法。
【請求項５】
前記アルカリ性電解質が、炭酸カリウム、炭酸ナトリウム、水酸化カリウム、或いは、水酸化ナトリウムのいずれかであることを特徴とする請求項１、２、３又は４に記載のアルミニウム及びアルミニウム合金用アルカリ性洗浄水の生成方法。
【請求項６】
アルミニウム又はアルミニウム合金を洗浄するための洗浄水を生成する生成装置であって、
原水を電解槽に給水する給水路の途中に、原水の流量を調節する水量調節弁と、原水の流量を検知する流量検知センサを設け、この流量検知センサと上記電解槽の間を結ぶ上記給水路の途中には、アルカリ性電解質及びアルカリ性電解質である水ガラスを収容した電解質容器体と、これ等の電解質を上記給水路に送り込むための電解質供給ポンプとを設けた電解質供給管を接続すると共に、
上記水量調節弁と電解質供給ポンプの動作を制御する制御部に、上記流量検知センサによる原水の水量検知データに基づいて、上記水量調節弁と電解質供給ポンプを制御して、上記原水に対して供給される上記アルカリ性電解質及び水ガラスの合計質量％が、予め設定されている設定値を維持するように調整する供給量調整手段が具備されていることを特徴とするアルミニウム及びアルミニウム合金用アルカリ性洗浄水の生成装置。
【請求項７】
アルミニウム及びアルミニウム合金を洗浄するための洗浄水を生成する生成装置であって、
原水を電解槽に給水する給水路の途中に、原水の流量を調節する水量調節弁と、原水の流量を検知する流量検知センサを設け、この流量検知センサと上記電解槽の間を結ぶ上記給水路の途中には、アルカリ性電解質を収容した電解質容器体と、この電解質を上記給水管に送り込むための第１のポンプとを設けた電解質供給管を接続し、
上記給水路を通して送られて来る原水にアルカリ性電解質を添加して成る被電解液を、上記電解槽の陰極室と陽極室の夫々に送り込む分岐管のうち、陰極室に通じる一方の分岐管の途中に、アルカリ性電解質である水ガラスを収容した水ガラス容器体と、この容器体内の水ガラスを上記一方の分岐管に送り込むための第２のポンプとを設けた水ガラス供給管を接続すると共に、
上記水量調節弁と第１及び第２の各ポンプの動作を制御する制御部に、上記流量検知センサによる原水の流量検知データに基づいて、上記水量調節弁と第１及び第２のポンプを制御して、上記原水に対して供給される上記アルカリ性電解質及び水ガラスの合計質量％が、予め設定されている設定値を維持するように調整する供給量調整手段が具備されていることを特徴とするアルミニウム及びアルミニウム合金用アルカリ性洗浄水の生成装置。
【発明の詳細な説明】
【技術分野】
【０００１】
本発明は、アルミニウム及びアルミニウム合金の洗浄に使用して好適なアルカリ性洗浄水の生成方法とその生成装置に関するものである。
【背景技術】
【０００２】
近年、アルカリ性電解水による機械、電気、光学部品等における脱脂を目的とした洗浄が、従来の有機溶剤に代わる新しい洗浄方法として見直されている。しかし、アルカリ性電解水によるアルミニウム及びアルミニウム合金の洗浄に於いては、腐食が発生する欠点があった。
【０００３】
そこで、特許文献１に記載の「アルカリ性洗浄用電解水」が本出願人によって開発された。この特許文献１に記載の電解水は、水道水又は純水から成る原水にメタ珪酸ナトリウム又はオルト珪酸ナトリウムを添加した被電解液を、陽陰両極間に隔膜が存在する有隔膜電解槽に供給して電気分解することによって、陰極側で生成されるアルカリ性洗浄用電解水である。
【特許文献１】特開２００６−１５０２７２号公報
【発明の開示】
【発明が解決しようとする課題】
【０００４】
しかしながら、オルト珪酸ナトリウムやメタ珪酸ナトリウムを使用する場合は、腐食防止効果を発揮するためにはこれ等を１質量％以上添加する必要がある（図３参照）。しかし、１質量％以上の添加剤を添加することは蒸発残留物が被洗浄物に付着するので、これを除去する為には別にリンス工程が必要に成る為、作業の繁雑化を招く問題があった。
【０００５】
そこで本発明の技術的課題は、洗浄後の腐食が少なく、また、洗浄効果を十分に発揮できると共に、洗浄後のリンス工程を不要にしたアルミニウム及びアルミニウム合金用アルカリ性洗浄水の生成方法とその生成装置を提供することである。
【課題を解決するための手段】
【０００６】
（１）  上記の技術的課題を解決するために、本発明の請求項１に係るアルミニウム及びアルミニウム合金用アルカリ性洗浄水の生成方法は、原水に対してアルカリ性電解質と、アルカリ性電解質である水ガラスの双方を添加して被電解液と成し、この被電解液を電解槽に供給して電気分解を行うことにより、電解槽の陰極室側にて生成することを特徴としている。
【０００７】
（２）  また、本発明の請求項２に係るアルミニウム及びアルミニウム合金用アルカリ性洗浄水の生成方法は、原水に対してアルカリ性電解質を添加した被電解液を電解槽の陽極室と陰極室の双方に向けて供給する一方、当該陰極室に供給される被電解液には、更にアルカリ性電解質である水ガラスを添加して電気分解を行うことにより、電解槽の陰極室側にて生成することを特徴としている。
【０００８】
（３）  また、本発明の請求項３に係るアルミニウム及びアルミニウム合金用アルカリ性洗浄水の生成方法は、前記原水に対して添加するアルカリ性電解質と水ガラスの質量混合比が、０．３以上であることを特徴としている。
【０００９】
（４）  また、本発明の請求項４に係るアルミニウム及びアルミニウム合金用アルカリ性洗浄水の生成方法は、前記被電解液中に占める前記水ガラスの質量の比率が、０．０２〜０．２質量％であることを特徴としている。
【００１０】
（５）  また、本発明の請求項５に係るアルミニウム及びアルミニウム合金用アルカリ性洗浄水の生成方法は、前記アルカリ性電解質が、炭酸カリウム、炭酸ナトリウム、水酸化カリウム、或いは、水酸化ナトリウムのいずれかであることを特徴としている。
【００１１】
（６）  また、本発明の請求項６に係るアルミニウム及びアルミニウム合金用アルカリ性洗浄水の生成装置は、アルミニウム又はアルミニウム合金を洗浄するための洗浄水を生成する生成装置であって、原水を電解槽に給水する給水路の途中に、原水の流量を調節する水量調節弁と、原水の流量を検知する流量検知センサを設け、この流量検知センサと上記電解槽の間を結ぶ上記給水路の途中には、アルカリ性電解質及びアルカリ性電解質である水ガラスを収容した電解質容器体と、これ等の電解質を上記給水路に送り込むための電解質供給ポンプとを設けた電解質供給管を接続すると共に、上記水量調節弁と電解質供給ポンプの動作を制御する制御部に、上記流量検知センサによる原水の水量検知データに基づいて、上記水量調節弁と電解質供給ポンプを制御して、上記原水に対して供給される上記アルカリ性電解質及び水ガラスの合計質量％が、予め設定されている設定値を維持するように調整する供給量調整手段が具備されていることを特徴としている。
【００１２】
（７）  更に、本発明の請求項７に係るアルミニウム及びアルミニウム合金用アルカリ性洗浄水の生成装置は、アルミニウム及びアルミニウム合金を洗浄するための洗浄水を生成する生成装置であって、原水を電解槽に給水する給水路の途中に、原水の流量を調節する水量調節弁と、原水の流量を検知する流量検知センサを設け、この流量検知センサと上記電解槽の間を結ぶ上記給水路の途中には、アルカリ性電解質を収容した電解質容器体と、この電解質を上記給水管に送り込むための第１のポンプとを設けた電解質供給管を接続し、上記給水路を通して送られて来る原水にアルカリ性電解質を添加して成る被電解液を、上記電解槽の陰極室と陽極室の夫々に送り込む分岐管のうち、陰極室に通じる一方の分岐管の途中に、アルカリ性電解質である水ガラスを収容した水ガラス容器体と、この容器体内の水ガラスを上記一方の分岐管に送り込むための第２のポンプとを設けた水ガラス供給管を接続すると共に、上記水量調節弁と第１及び第２の各ポンプの動作を制御する制御部に、上記流量検知センサによる原水の流量検知データに基づいて、上記水量調節弁と第１及び第２のポンプを制御して、上記原水に対して供給される上記アルカリ性電解質及び水ガラスの合計質量％が、予め設定されている設定値を維持するように調整する供給量調整手段が具備されていることを特徴としている。
【００１３】
上記（１）と（２）で述べた請求項１並びに２に係る各生成方法によれば、原水に、アルカリ性の電解質と水ガラス（具体的には珪酸ソーダ／珪酸ナトリウムであって、ＳｉＯ２とＮａ２Ｏの混合物）の双方を添加して電気分解を行なうので、電解槽の陰極室からはｐＨが高く洗浄力の強い洗浄水が生成される。また、この様にして生成されるアルカリ性洗浄水は、アルミニウム又はアルミニウム合金の洗浄に対しては、水ガラスに含まれている二酸化珪素がアルミニウム又はアルミニウム合金の表面を覆うことが出来るので、腐食を少なくすることができる。
【００１４】
上記（３）で述べた請求項３に係る生成方法によれば、原水に、電解質と水ガラスの混合比が０．３以上になる様に添加したので、ｐＨを１１以上に維持することができる。（図５参照）
【００１５】
上記（４）で述べた請求項４に係る生成方法によれば、電解質としての水ガラスは、被電解液中に於いて０．０２〜０．２質量％で十分腐食防止効果を得ることができ、また、混合比が低いので蒸発残留物が洗浄物に付着することがほとんどない。（図６参照）
【００１６】
上記（５）で述べた請求項５に係る生成方法によれば、電解質として使用するアルカリ性の電解質として、炭酸カリウム、炭酸ナトリウム、水酸化カリウム、水酸化ナトリウムの中から少なくとも１種を使用するため、電解槽の陰極室側で生成されたアルカリ性電解水はｐＨが高く、洗浄時にアルミニウム部品の加工時に使用した油脂などを良く落とすことができる。
【００１７】
上記（６）で述べた請求項６に係る生成装置によれば、アルカリ性電解質と水ガラスを混合した（好ましくは１対１）被電解液を、容器に入れて電解槽の上流側のポンプに接続し、他方からは原水を取り込み、流量検知センサで流量を検出して、制御部がポンプから供給される被電解液の送量を見ながら水量調節弁を調整する。調整の範囲は、原水に対して電解質と水ガラスの合計質量％が設定値になる様に調整して、電解槽の陰極室に対して生成に適した質量％の被電解液を供給することができるものであって、原水の流量が変動しても水量調節弁が水量を一定に調整するため、被電解液中のアルカリ性電解質の濃度を一定に維持することができる。
【００１８】
上記（７）で述べた請求項７に係る生成装置によれば、アルカリ性電解質を添加した被電解液を電解槽に供給する場合に、陽極室には原水にアルカリ性電解質のみを混合した被電解液を供給し、陰極室にはこの被電解液に更に水ガラスを追加混合して供給するため、陰極室に対して生成に適した質量％の被電解液を供給することができるだけではなく、不要な陽極水には水ガラスを混入させずに、水ガラスの効果をアルミニウム及びアルミニウム合金の洗浄のみに供与して、有効に使用することを可能にする。
【発明の効果】
【００１９】
以上述べた次第で、本発明に係るアルミニウム及びアルミニウム合金用アルカリ性洗浄水の生成方法とその生成装置によれば、ｐＨが高くて洗浄力が強く、また、アルミニウムに対して優れた腐食防止効果を発揮でき、加工時等に付着した油脂等に対する洗浄効果も高く、更に、蒸発残留物がないのでリンス工程を不要にすると共に、水ガラスを有効に使用できる優れた経済性を備えたアルミニウム及びアルミニウム合金用のアルカリ性洗浄水を提供することができる。
【発明を実施するための最良の形態】
【００２０】
以下に、上述した本発明に係るアルミニウム及びアルミニウム合金用アルカリ性洗浄水の生成方法とその生成装置の実施例を図面と共に説明すると、図１は前記請求項１と請求項６に記載のアルカリ性洗浄水の生成方法とその装置が実施されているアルカリ性洗浄水生成装置の構成図を示し、図２は前記請求項２と請求項７に記載のアルカリ性洗浄水の生成方法とその装置が実施されているアルカリ性洗浄水生成装置の構成図を示したものであって、これ等の図面において、符号１にて全体的に示したのは、内部を隔膜２によって陽極室１Ａと陰極室１Ｂに仕切った有隔膜電解槽であって、３と４はこれ等陽極室１Ａと陰極室１Ｂ内に挿入された各電極で、陽極室１Ａ内では酸性電解水が生成され、陰極室１Ｂ内ではアルカリ性電解水が生成される仕組みに成っている。
【００２１】
１１は水道水や純水等の原水を電解槽１に送り込む給水路としての給水管、１２と１３はこの給水管１１の途中に設けた水量調節弁と流量検知センサ、１５は例えば炭酸カリウム、炭酸ナトリウム、水酸化カリウム、或いは、水酸化ナトリウムのいずれかから成るアルカリ性電解質を収容した電解室容器体（電解質タンク）であって、図１に示した装置の電解質容器体１５には、上記のアルカリ性電解質に加えて、前述したアルカリ性電解質の水ガラスを添加した電解質が収容されているが、後述する図２に示した装置の電解質容器体１５には、上述したアルカリ性電解質のみが収容されていて、ここにはアルカリ性電解質としての水ガラスは添加されていない。
【００２２】
１６は上記電解質容器体１５に収容されているアルカリ性電解質と水ガラスを、電解質供給管１７を通して上記給水管１１に送り込んで原水に添加する電解質供給ポンプ、５Ａ，５Ｂはアルカリ性電解質と水ガラスが添加された原水（被電解水）を上記電解槽１の陽極室１Ａと陰極室１Ｂに送り込む給水分岐管を示す。
【００２３】
更に図１と図２において、６Ａと６Ｂは上記陽極室１Ａと陰極室１Ｂで電気分解によって生成された陽極水と、本発明に係るアルカリ性洗浄水（陰極水）を取り出す集水管、７は上記各電極３，４に対して電力を供給する電源基板、８は両電極３，４に供給される電流量を可変可能にした電流可変回路、１０は制御部としての制御基板を示す。
【００２４】
また、図２に示したアルカリ性洗浄水生成装置において、１８は前述したアルカリ性電解質の水ガラスが収容されている第２の電解質容器体（電解質タンク）、１９はこの電解質容器体１８に収容されているアルカリ性電解質の水ガラスを、水ガラス供給管２０を通して前記陰極室１Ｂに接続した一方の給水分岐管５Ｂに送り込む電解質供給用の第２のポンプであって、図２に示した実施例において、前記アルカリ性電解質のみを送る電解質供給ポンプ１６が、請求項７に記載の第１ポンプを構成している。
【００２５】
上述した図１及び図２に示した各実施例において、制御基板１０を構成するメモリ（図示省略）には、各流量検知センサ１３による原水の水量検知データに基づいて、各水量調節弁１２と電解質供給ポンプ１６（図２の実施例では第１と第２のポンプ１６と１９）を制御して、上記原水に対して供給される上記アルカリ性電解質及び水ガラスの合計質量％が、予め設定されている設定値を維持するように調整するソフトウエアーが格納されている。
【００２６】
前述した特許文献１に記載の発明では、メタ珪酸ナトリウム又はオルト珪酸ナトリウムを電解質として電解し、陰極側に生成されたアルカリ性電解水を用いてアルミニウムを洗浄すると腐食が発生しない方法が開発された。しかし、この特許文献１の発明では、オルト珪酸ナトリウムやメタ珪酸ナトリウムを使用して、腐食防止効果を発揮するためには１質量％以上添加する必要があり、被洗浄物に蒸発残留物が付着する欠点があった。１質量％を目安とする理由は、各種物品を洗浄した場合に、蒸発残留物が１質量％以下であれば、洗浄後にこれらを除去しなくても各種用途に使用可能なことが分かっているからである。
【００２７】
そこで、本発明は蒸発残留物を被洗浄物に付着させない程度の電解質濃度である１質量％以下を維持することによって、蒸発残留物の除去に必要なリンス工程を不要とするものである。即ち、本発明で陰極室１Ｂ側のpＨを上げる為に原水に添加するアルカリ性電解質は、炭酸カリウム、炭酸ナトリウム、水酸化カリウム、水酸化ナトリウムの中から少なくとも１種である。本発明で言うアルカリ性電解質は上記の物質を指し、水ガラスとは区別し、やはりアルカリ性物質である水ガラスの双方を原水に添加し、被電解液となして電気分解を行ない、陰極室１Ｂ側に生成されたアルカリ性水でアルミニウム又はアルミニウム合金を洗浄するものである。
【００２８】
上記の水ガラスは、二酸化珪素と酸化ナトリウムのモル比が２以上の珪酸ナトリウム（表1：珪酸塩の規格表参照）であり、性質が同様の二酸化珪素と酸化カリウムのモル比が２以上の珪酸カリウムも本願に含むものとする。水ガラスが好適な理由は、前述の様にメタ珪酸ナトリウム又はオルト珪酸ナトリウムに比べて二酸化珪素の成分が多いので、その分防食効果が発揮できる点である。
〔表１〕
2010082493.tif 000003
【００２９】
上記のアルカリ性電解質に更に水ガラスを電解質として添加した被電解液を、電気分解して生成されたアルカリ性電解水を洗浄水として、アルミニウム又はアルミニウム合金を洗浄した場合、添加量が少量であっても、洗浄による腐食が極めて低いものであり、且つ洗浄力が良くて残留物が残らないことが分かった。
【００３０】
前記図１に示したアルカリ性洗浄水生成装置において、電解質容器体１５に収容されている電解質と水ガラスを０.３対１以上の割合（１対１が好適であり、通常混合液を原水で２倍に希釈している）で混合した電解質は、予めビニール製の容器等に入れておいて供給するものである。
【００３１】
本発明に係るアルカリ性洗浄水の生成方法は、前記図１に示すように、アルカリ性電解質と水ガラスを混合した電解質を電解質容器体１５に入れて、これを電解槽１の上流側の電解質供給ポンプ１６に接続し、他方からは給水管１１を通して原水を取り込み、流量検知センサ１３で流量を検出し、被電解液が電解質供給ポンプ１６から供給される送量を見ながら水量調節弁１２を調整する。調整の範囲は原水に対して電解質と水ガラスの合計質量％が設定値になる様に希釈するものである。すなわち、水ガラスの質量％は０．０２〜０．２質量％であり、電解質と水ガラスの質量混合比が、０．３以上であるから、合計で０．０２６〜１質量％になる。（１質量％は前述の様に上限である）生成に於ける他の構成は従来と同様である。
【００３２】
これに対して、前記図２に示すように、陽陰両極室１Ａ，１Ｂに被電解液を供給して電解する生成装置の場合は、被電解液を電解槽１に供給する場合に、陽極室１Ａには従来の電解質のみを添加した被電解液を供給し、陰極室１Ｂに対してのみ水ガラスを追加混合して供給するものである。この結果、不要な陽極水には水ガラスを混入させずに、水ガラスの効果をアルミニウムの洗浄のみに供与して有効に使える利点がある。
【００３３】
図３は、従来例であるメタ珪酸ナトリウムの濃度を変えて電気分解を行ない、陰極室１Ｂ側に生成された各種電解水を４０℃に加熱して、表２に記載した純アルミニウムと各種アルミニウム合金を３０分間浸漬した後の腐食による変色率を示したグラフである。この図から分かるようにメタ珪酸ナトリウムを電気分解して腐食を発生させないためには、被電解液を１％以上添加する必要があり、被洗浄物の表面に蒸発残留物が付着してしまい、リンス工程が必要になってしまう欠点があることを示したものである。（参考として、従来の一般的な電解水の電解質濃度は０.５質量％以下である）
〔表２〕
2010082493.tif 000004
【００３４】
図４は、各種の珪酸塩を使って電気分解したアルカリ性電解水を、４０℃に加温して３０分洗浄した後の変色率を示したグラフであり、いわゆる水ガラス（０．１％珪酸ナトリウム１号〜３号、及び０．１％ 珪酸カリ１号）を用いることにより腐食が少ないことが分かる。洗浄後の試料を分析したところ変色率が１５％以下であれば外観上問題ないことが分かった。尚、図３、図４の棒グラフに於いて、棒状のデータがない材質は、変色がほぼゼロに近いものである。
【００３５】
図５は、炭酸カリウムに対して水ガラスの混合比を変えて電解生成した陰極水のpＨであり、前述の様に混合比が０．３以上であればpＨ１１以上のアルカリ水が生成されることが分かる。
【００３６】
図６は、水ガラス３号を０．０２質量％に希釈した例であり、図４と同様に温度は４０℃に加温したものであるが洗浄時間が５分と短いが目標値の１５％以下であり、水ガラスの添加質量％の下限値と判断した。（上限値は、上述の１％である）
【００３７】
前述した表１は、珪酸塩の規格表であり、二酸化珪素と酸化ナトリウムの項目は質量％であるが分子量がそれぞれ６０,６２で近似であり、これら（表）の比は、ほぼモル比と同様と言え、珪酸ナトリウム１号、２号、３号は、モル比が２，２．５，３となり、通常「水ガラス１号、２号、３号」と呼ばれているものであり、この中でも水ガラス１号が一番原水に溶解し易く安定していることが分かった。また、オルト珪酸ナトリウムとメタ珪酸ナトリウムのモル比は０．５と１である。
【００３８】
前述した表２は、実験に用いた純アルミニウムと代表的なアルミニウム合金の一覧表である。
【図面の簡単な説明】
【００３９】
【図１】本発明の実施例に係るアルカリ性洗浄水生成装置の構成図。
【図２】本発明の他の実施例に係るアルカリ性洗浄水生成装置の構成図。
【図３】メタ珪酸ナトリウム濃度とアルミニウムの変色率の関係を示したグラフ。
【図４】各種珪酸塩の電解水による洗浄後の変色率を示したグラフ。
【図５】炭酸カリウムに対して珪酸ナトリウム混合電解質とｐＨの関係を示したグラフ。
【図６】０．０２％珪酸ナトリウム３号電解水による洗浄後の変色率を示したグラフ。
【符号の説明】
【００４０】
１            電解槽
１Ａ          陽極室
１Ｂ          陰極室
２            隔膜
３，４        電極
５Ａ，５Ｂ        給水分岐管
７            電源基板
８            電流可変回路
１０          制御基板
１１          給水管
１２          水量調節弁
１３          流量検知センサ
１５          電解質容器体
１６          電解質供給ポンプ（第１のポンプ）
１７          電解質供給管
１８          電解質容器体
１９          電解質供給ポンプ（第２のポンプ）
２０          水ガラス供給管
【図１】
2010082493.tif 000005
【図２】
2010082493.tif 000006
【図３】
2010082493.tif 000007
【図４】
2010082493.tif 000008
【図５】
2010082493.tif 000009
【図６】
2010082493.tif 000010